(57)【要約】【課題】光拡散板とランプボックスとの当接箇所からの不快音の発生を防止できる面光源装置を提供する。【解決手段】この発明の面光源装置１は、前面側が開放された樹脂製のランプボックス５内に複数の光源２が配置されると共に樹脂製の光拡散板３がボックス５の縁枠部３１の前面３１ａに当接した状態で該ボックス５の開放面を塞ぐように配置されてなり、光拡散板３の背面における少なくとも縁枠部前面３１ａに当接する部分がマット面に形成され、マット面の算術平均粗さＲａが０．８〜１５μｍ、マット面の凹凸の平均間隔Ｒｓｍが１００〜３００μｍであり、光拡散板３の前面に断面形状が略半円形状である略半円凸部７が複数個突設され、隣り合う略半円凸部７同士のピッチ間隔Ｐが１０〜５００μｍ、略半円凸部７の高さＨが３〜５００μｍに設定され、Ｈ／Ｐが０．２〜０．８である。【選択図】図１
2008243637.tif 000002
【特許請求の範囲】
【請求項１】
前面側が開放された樹脂製のランプボックス内に複数の光源が相互に離間して配置されると共に樹脂製の光拡散板が前記ランプボックスの縁枠部の前面に当接した状態で該ランプボックスの開放面を塞ぐように配置されてなる面光源装置であって、
前記光拡散板の背面における少なくとも前記縁枠部前面に当接する部分がマット面に形成され、前記マット面の算術平均粗さＲａが０．８〜１５μｍであり、前記マット面の凹凸の平均間隔Ｒｓｍが１００〜３００μｍであり、
前記光拡散板の前面に断面形状が略半円形状である略半円凸部が複数個突設され、隣り合う略半円凸部同士のピッチ間隔Ｐが１０〜５００μｍに設定され、前記略半円凸部の高さＨが３〜５００μｍに設定され、前記ピッチ間隔に対する高さの比率（Ｈ／Ｐ）が０．２〜０．８であることを特徴とする面光源装置。
【請求項２】
前面側が開放された樹脂製のランプボックス内に複数の光源が相互に離間して配置されると共に樹脂製の光拡散板が前記ランプボックスの縁枠部の前面に当接した状態で該ランプボックスの開放面を塞ぐように配置されてなる面光源装置であって、
前記光拡散板の背面の全面がマット面に形成され、前記マット面の算術平均粗さＲａが０．８〜１５μｍであり、前記マット面の凹凸の平均間隔Ｒｓｍが１００〜３００μｍであり、
前記光拡散板の前面に断面形状が略半円形状である略半円凸部が複数個突設され、隣り合う略半円凸部同士のピッチ間隔Ｐが１０〜５００μｍに設定され、前記略半円凸部の高さＨが３〜５００μｍに設定され、前記ピッチ間隔に対する高さの比率（Ｈ／Ｐ）が０．２〜０．８であることを特徴とする面光源装置。
【請求項３】
前記略半円凸部はシリンドリカルレンズ形状の凸条部からなり、前記光源は線状光源からなり、前記シリンドリカルレンズ形状の凸条部の長さ方向と前記線状光源の長さ方向とが略一致するように構成されている請求項１または２に記載の面光源装置。
【請求項４】
前記光拡散板の全光線透過率が５５〜８５％である請求項１〜３のいずれか１項に記載の面光源装置。
【請求項５】
請求項１〜４のいずれか１項に記載の面光源装置と、該面光源装置の前面側に配置された液晶パネルとを備えることを特徴とする液晶表示装置。
【請求項６】
一方の面の少なくとも周縁部がマット面に形成されてなる樹脂製の光透過板からなり、前記マット面の算術平均粗さＲａが０．８〜１５μｍであり、前記マット面の凹凸の平均間隔Ｒｓｍが１００〜３００μｍであり、
前記光透過板の他方の面に断面形状が略半円形状である略半円凸部が複数個突設され、隣り合う略半円凸部同士のピッチ間隔Ｐが１０〜５００μｍに設定され、前記略半円凸部の高さＨが３〜５００μｍに設定され、前記ピッチ間隔に対する高さの比率（Ｈ／Ｐ）が０．２〜０．８であることを特徴とする光拡散板。
【請求項７】
一方の面の全面がマット面に形成されてなる樹脂製の光透過板からなり、前記マット面の算術平均粗さＲａが０．８〜１５μｍであり、前記マット面の凹凸の平均間隔Ｒｓｍが１００〜３００μｍであり、
前記光透過板の他方の面に断面形状が略半円形状である略半円凸部が複数個突設され、隣り合う略半円凸部同士のピッチ間隔Ｐが１０〜５００μｍに設定され、前記略半円凸部の高さＨが３〜５００μｍに設定され、前記ピッチ間隔に対する高さの比率（Ｈ／Ｐ）が０．２〜０．８であることを特徴とする光拡散板。
【発明の詳細な説明】
【技術分野】
【０００１】
この発明は、光拡散板とランプボックスとの当接箇所からの不快音の発生を防止できる光拡散板及び面光源装置並びに液晶表示装置に関する。
【０００２】
なお、この明細書及び特許請求の範囲において、「算術平均粗さＲａ」の語は、ＪＩＳ  Ｂ０６０１−２００１に準拠して測定された算術平均粗さＲａを意味し、また「凹凸の平均間隔Ｒｓｍ」の語は、ＪＩＳ  Ｂ０６０１−２００１に準拠して測定された凹凸の平均間隔Ｒｓｍを意味する。
【背景技術】
【０００３】
液晶表示装置としては、例えば液晶セルの上下両面に一対の偏光板が配置された画像表示部の下面側（背面側）に面光源装置がバックライトとして配置された構成のものが公知である。前記バックライト用の面光源装置としては、ランプボックス内に複数の光源が配置されると共にこれら光源の前面側に光拡散板が配置された構成の面光源装置が知られている（特許文献１参照）。
【特許文献１】特開平７−１４１９０８号公報（段落００１２、図１）
【発明の開示】
【発明が解決しようとする課題】
【０００４】
ところで、上記光拡散板は、ランプボックスの縁枠部の前面に当接した状態で配置固定されているので、この縁枠部前面と光拡散板との相互間の擦れ等により不快音を発生することがある。例えば、電源をＯＮにすると面光源装置の内部の温度上昇により光拡散板が膨張し、この時に縁枠部前面と光拡散板との間の擦れ現象等により不快音を発生することがある。このような不快音の発生は、ランプボックスの縁枠部がポリカーボネート製である場合において顕著であった。
【０００５】
この発明は、かかる技術的背景に鑑みてなされたものであって、光拡散板とランプボックスとの当接箇所からの不快音の発生を防止できる光拡散板及び面光源装置並びに液晶表示装置を提供することを目的とする。
【課題を解決するための手段】
【０００６】
前記目的を達成するために、本発明は以下の手段を提供する。
【０００７】
［１］前面側が開放された樹脂製のランプボックス内に複数の光源が相互に離間して配置されると共に樹脂製の光拡散板が前記ランプボックスの縁枠部の前面に当接した状態で該ランプボックスの開放面を塞ぐように配置されてなる面光源装置であって、
前記光拡散板の背面における少なくとも前記縁枠部前面に当接する部分がマット面に形成され、前記マット面の算術平均粗さＲａが０．８〜１５μｍであり、前記マット面の凹凸の平均間隔Ｒｓｍが１００〜３００μｍであり、
前記光拡散板の前面に断面形状が略半円形状である略半円凸部が複数個突設され、隣り合う略半円凸部同士のピッチ間隔Ｐが１０〜５００μｍに設定され、前記略半円凸部の高さＨが３〜５００μｍに設定され、前記ピッチ間隔に対する高さの比率（Ｈ／Ｐ）が０．２〜０．８であることを特徴とする面光源装置。
【０００８】
［２］前面側が開放された樹脂製のランプボックス内に複数の光源が相互に離間して配置されると共に樹脂製の光拡散板が前記ランプボックスの縁枠部の前面に当接した状態で該ランプボックスの開放面を塞ぐように配置されてなる面光源装置であって、
前記光拡散板の背面の全面がマット面に形成され、前記マット面の算術平均粗さＲａが０．８〜１５μｍであり、前記マット面の凹凸の平均間隔Ｒｓｍが１００〜３００μｍであり、
前記光拡散板の前面に断面形状が略半円形状である略半円凸部が複数個突設され、隣り合う略半円凸部同士のピッチ間隔Ｐが１０〜５００μｍに設定され、前記略半円凸部の高さＨが３〜５００μｍに設定され、前記ピッチ間隔に対する高さの比率（Ｈ／Ｐ）が０．２〜０．８であることを特徴とする面光源装置。
【０００９】
［３］前記略半円凸部はシリンドリカルレンズ形状の凸条部からなり、前記光源は線状光源からなり、前記シリンドリカルレンズ形状の凸条部の長さ方向と前記線状光源の長さ方向とが略一致するように構成されている前項１または２に記載の面光源装置。
【００１０】
［４］前記光拡散板の全光線透過率が５５〜８５％である前項１〜３のいずれか１項に記載の面光源装置。
【００１１】
［５］前項１〜４のいずれか１項に記載の面光源装置と、該面光源装置の前面側に配置された液晶パネルとを備えることを特徴とする液晶表示装置。
【００１２】
［６］一方の面の少なくとも周縁部がマット面に形成されてなる樹脂製の光透過板からなり、前記マット面の算術平均粗さＲａが０．８〜１５μｍであり、前記マット面の凹凸の平均間隔Ｒｓｍが１００〜３００μｍであり、
前記光透過板の他方の面に断面形状が略半円形状である略半円凸部が複数個突設され、隣り合う略半円凸部同士のピッチ間隔Ｐが１０〜５００μｍに設定され、前記略半円凸部の高さＨが３〜５００μｍに設定され、前記ピッチ間隔に対する高さの比率（Ｈ／Ｐ）が０．２〜０．８であることを特徴とする光拡散板。
【００１３】
［７］一方の面の全面がマット面に形成されてなる樹脂製の光透過板からなり、前記マット面の算術平均粗さＲａが０．８〜１５μｍであり、前記マット面の凹凸の平均間隔Ｒｓｍが１００〜３００μｍであり、
前記光透過板の他方の面に断面形状が略半円形状である略半円凸部が複数個突設され、隣り合う略半円凸部同士のピッチ間隔Ｐが１０〜５００μｍに設定され、前記略半円凸部の高さＨが３〜５００μｍに設定され、前記ピッチ間隔に対する高さの比率（Ｈ／Ｐ）が０．２〜０．８であることを特徴とする光拡散板。
【発明の効果】
【００１４】
［１］の発明では、光拡散板の背面における少なくとも縁枠部前面に当接する部分がマット面に形成され、マット面の算術平均粗さＲａが０．８〜１５μｍであり、マット面の凹凸の平均間隔Ｒｓｍが１００〜３００μｍであるから、ランプボックスの縁枠部前面と光拡散板との相互間の擦れ等による不快音の発生を防止できる。従来構成ではランプボックスの縁枠部がポリカーボネート製である場合において特に不快音の発生が顕著であったが、本発明によれば、このようなランプボックスの縁枠部がポリカーボネート製である場合においても不快音の発生を十分に防止することができる。
【００１５】
また、光拡散板の前面に断面形状が略半円形状である略半円凸部が複数個突設され、隣り合う略半円凸部同士のピッチ間隔Ｐが１０〜５００μｍに設定され、略半円凸部の高さＨが３〜５００μｍに設定され、ピッチ間隔に対する高さの比率（Ｈ／Ｐ）が０．２〜０．８であるから、出射光の輝度を向上させることができる。
【００１６】
［２］の発明では、光拡散板の背面の全面がマット面に形成され、マット面の算術平均粗さＲａが０．８〜１５μｍであり、マット面の凹凸の平均間隔Ｒｓｍが１００〜３００μｍであるから、ランプボックスの縁枠部前面と光拡散板との相互間の擦れ等による不快音の発生を防止することができる。従来構成ではランプボックスの縁枠部がポリカーボネート製である場合において特に不快音の発生が顕著であったが、本発明によれば、このようなランプボックスの縁枠部がポリカーボネート製である場合においても不快音の発生を十分に防止することができる。また、光拡散板の背面の全面がマット面に形成された構成であるから、製造効率を向上できるし、異なるサイズのものを生産する際にも対応が容易である。
【００１７】
また、光拡散板の前面に断面形状が略半円形状である略半円凸部が複数個突設され、隣り合う略半円凸部同士のピッチ間隔Ｐが１０〜５００μｍに設定され、略半円凸部の高さＨが３〜５００μｍに設定され、ピッチ間隔に対する高さの比率（Ｈ／Ｐ）が０．２〜０．８であるから、出射光の輝度を向上させることができる。
【００１８】
更に、光拡散板の背面の全面が特定のマット面に形成されていることと、光拡散板の前面に前記特定構成の略半円凸部が突設されていることとの相乗効果により、輝度ムラのない均一な光を出射できるものとなる。なお、前記相乗効果による輝度ムラ抑制効果は、光拡散板の全光線透過率が高い構成（例えば５５〜８５％）を採用した場合においてより大きくなる。また、この輝度ムラ抑制の相乗効果は、粒子径がサブミクロンサイズである光拡散剤（光拡散粒子）を含有せしめた光拡散板で特に顕著である。例えば、粒子径がサブミクロンサイズである光拡散剤（光拡散粒子）を含有せしめた光拡散板で光源のイメージを透過した場合、色みを帯びた光源の輪郭イメージが前方側に透過して外観され易いのであるが、この［２］の発明では、前記相乗効果によって、光源の輪郭イメージが外観されることを十分に抑制することができる。
【００１９】
［３］の発明では、シリンドリカルレンズ形状の凸条部の長さ方向と前記線状光源の長さ方向とが略一致するように構成されているから、光拡散板を透過した光源のイメージを線状光源の長さ方向と垂直な方向へ広げ、面内の明るさの均一度を向上させることができる利点がある。
【００２０】
［４］の発明では、光拡散板の全光線透過率が５５〜８５％であるから、十分な輝度が得られると共に、前記相乗効果による輝度ムラ抑制効果も十分に得られる。
【００２１】
［５］の発明では、光拡散板とランプボックスとの当接箇所からの不快音の発生を防止できる液晶表示装置が提供される。
【００２２】
［６］の発明（光拡散板）は、一方の面の少なくとも周縁部がマット面に形成されてなる樹脂製の光透過板からなり、マット面の算術平均粗さＲａが０．８〜１５μｍであり、マット面の凹凸の平均間隔Ｒｓｍが１００〜３００μｍであるから、ランプボックスの縁枠部前面と光拡散板との相互間の擦れ等による不快音の発生を防止できる。
【００２３】
また、光透過板の他方の面に断面形状が略半円形状である略半円凸部が複数個突設され、隣り合う略半円凸部同士のピッチ間隔Ｐが１０〜５００μｍに設定され、略半円凸部の高さＨが３〜５００μｍに設定され、ピッチ間隔に対する高さの比率（Ｈ／Ｐ）が０．２〜０．８であるから、出射光の輝度を向上させることができる。
【００２４】
［７］の発明は、一方の面の全面がマット面に形成されてなる樹脂製の光透過板からなり、マット面の算術平均粗さＲａが０．８〜１５μｍであり、マット面の凹凸の平均間隔Ｒｓｍが１００〜３００μｍであるから、ランプボックスの縁枠部前面と光拡散板との相互間の擦れ等による不快音の発生を防止できる。また、一方の面の全面がマット面に形成された構成であるから、製造効率を向上できるし、異なるサイズのものを生産する際の対応が非常に容易である。
【００２５】
また、光透過板の他方の面に断面形状が略半円形状である略半円凸部が複数個突設され、隣り合う略半円凸部同士のピッチ間隔Ｐが１０〜５００μｍに設定され、略半円凸部の高さＨが３〜５００μｍに設定され、ピッチ間隔に対する高さの比率（Ｈ／Ｐ）が０．２〜０．８であるから、出射光の輝度を向上させることができる。
【００２６】
更に、光拡散板の一方の面の全面が特定のマット面に形成されていることと、光拡散板の他方の面に前記特定構成の略半円凸部が突設されていることとの相乗効果により、輝度ムラのない均一な光を出射できると共に光拡散板の拡散率も十分に向上させることができる。
【発明を実施するための最良の形態】
【００２７】
この発明に係る液晶表示装置の一実施形態を図１に示す。図１において、（１）は面光源装置（バックライト）、（１０）は液晶パネル、（２０）は液晶表示装置である。前記液晶パネル（１０）は、液晶セル（１１）と、該液晶セル（１１）の上下両側に配置された偏光板（１２）（１３）とを備えている。
【００２８】
前記面光源装置（１）は、前記液晶パネル（１０）の下側の偏光板（１３）の下面側（背面側）に配置されている。この面光源装置（１）は、平面視略矩形状で前面側（上面側）が開放された薄箱型形状のランプボックス（５）と、該ランプボックス（５）内に相互に離間して配置された複数の線状光源（２）と、これら複数の線状光源（２）の前面側（上方側）に配置された樹脂製の光拡散板（３）とを備えている。前記ランプボックス（５）は、図１に示すように、平面視矩形状の背面板（３２）の周縁から側面板からなる縁枠部（３１）が前方側に向けて延設されたものからなり、前面側が開放されている。このランプボックス（５）に対してその前面側開放面を塞ぐように前記光拡散板（３）が配置されて固定されている。即ち、前記光拡散板（３）の背面（３ａ）の周縁部が、前記ランプボックス（５）の縁枠部（３１）の前面（３１ａ）に当接した態様で、前記光拡散板（３）が前記ランプボックス（５）に固定されている。なお、前記ランプボックス（５）の内面には光反射層（図示しない）が設けられている。
【００２９】
前記光拡散板（３）は、図３に示すように、背面（３ａ）の全面がマット面（６）に形成された樹脂製の光透過板からなる。即ち、前記光拡散板（３）におけるマット面（６）に形成された面（３ａ）が光源（２）側になるように配置されている（図１参照）。前記マット面（６）の算術平均粗さＲａは０．８〜１５μｍに設定され、前記マット面（６）の凹凸の平均間隔Ｒｓｍは１００〜３００μｍに設定されている。なお、本実施形態では、光拡散板（３）の背面（３ａ）の全面がマット面（６）に形成されているが、特にこのような構成に限定されるものではなく、光拡散板（３）の背面（３ａ）における少なくとも前記縁枠部前面（３１ａ）に当接する部分がマット面（６）に形成されていれば良く、例えば図４に示すように光拡散板（３）の背面（３ａ）における前記縁枠部前面（３１ａ）に当接する部分のみがマット面（６）に形成された構成を採用することもできる。
【００３０】
また、前記光拡散板（３）の前面（３ｂ）に断面形状が略半円形状である略半円凸部（７）が複数個突設されてなる凹凸形状部（４）が形成されている。即ち、前記光拡散板（３）における略半円凸部（７）が形成された面（３ｂ）が液晶パネル（１０）側になるように配置されている（図１参照）。隣り合う略半円凸部（７）同士のピッチ間隔（Ｐ）は１０〜５００μｍに設定され、前記略半円凸部（７）の高さ（Ｈ）は３〜５００μｍに設定され、前記ピッチ間隔（Ｐ）に対する高さ（Ｈ）の比率（Ｈ／Ｐ）は０．２〜０．８に設定されている。
【００３１】
本実施形態では、前記略半円凸部（７）は、前記光拡散板（３）の表面に平行な一方向に沿って延ばされたシリンドリカルレンズ形状の凸条部（略半円柱形状の凸条部）（８）からなり、これら複数のシリンドリカルレンズ形状の凸条部（８）の長さ方向（軸線方向）が互いに略平行状になるように配置されている（図２参照）。前記シリンドリカルレンズ形状とは、略円柱体をその軸線方向（長さ方向）に平行な平面（軸線を含む平面であっても良いし、軸線を含まない平面であっても良い）で切ったうちのいずれか一方の部材に相当する形状を意味するものである。
【００３２】
本実施形態では、前記シリンドリカルレンズ形状の凸条部（８）は、半円柱形状からなる凸条部である、即ち円柱体をその軸線を含む平面で２つに均等に切ったうちのいずれか一方の部材（半円柱体）に相当する形状を備えた凸条部である。
【００３３】
また、本実施形態では、前記光源（２）として線状光源が用いられており、この線状光源（２）の長さ方向と前記光拡散板（３）のシリンドリカルレンズ形状の凸条部（８）の長さ方向とが略一致するように配置されている。また、前記シリンドリカルレンズ形状の凸条部（８）の長さ方向は、前記光拡散板（３）の長手方向（Ｎ）と略一致するように配置されている（図２参照）。
【００３４】
上記構成に係る面光源装置（１）では、光拡散板（３）の背面（３ａ）における少なくともランプボックス（５）の縁枠部前面（３１ａ）に当接する部分がマット面（６）に形成されていて、マット面（６）の算術平均粗さＲａが０．８〜１５μｍであり、マット面（６）の凹凸の平均間隔Ｒｓｍが１００〜３００μｍであるから、ランプボックス（５）の縁枠部前面（３１ａ）と光拡散板（３）との接触が点接触又は点接触に近い状態になり、両者間の摩擦が軽減され、これによりランプボックス（５）の縁枠部前面（３１ａ）と光拡散板（３）との相互間の擦れ等による不快音の発生を防止できる。
【００３５】
また、隣り合う略半円凸部（７）同士のピッチ間隔（Ｐ）は１０〜５００μｍに設定され、前記略半円凸部（７）の高さ（Ｈ）は３〜５００μｍに設定され、前記ピッチ間隔（Ｐ）に対する高さ（Ｈ）の比率（Ｈ／Ｐ）は０．２〜０．８に設定されているから、出射光の輝度を十分に高めることができる。
【００３６】
更に、本実施形態では、光拡散板（３）の背面（３ａ）の全面がＲａが０．８〜１５μｍで、Ｒｓｍが１００〜３００μｍであるマット面（６）に形成されていることと、光拡散板（３）の前面（３ｂ）に略半円凸部（７）が突設されていることとの相乗効果により、輝度ムラのない均一な光を出射させることができる。即ち、輝度の面均一性に優れたものとなる。
【００３７】
また、本実施形態では、光拡散板（３）の背面（３ａ）の全面がマット面（６）に形成された構成であるから、製造効率を向上できるし、異なるサイズのものを生産する場合の対応も容易であるという利点を有する。
【００３８】
この発明において、前記マット面（６）は、前記光拡散板（３）の背面（３ａ）における少なくとも前記縁枠部前面（３１ａ）に当接する部分に形成されるのであるが、このマット面（６）の算術平均粗さＲａが０．８〜１５μｍの範囲に設定され、該マット面（６）の凹凸の平均間隔Ｒｓｍが１００〜３００μｍの範囲に設定されている必要がある。Ｒａが０．８μｍ未満又はＲｓｍが３００μｍを超えると不快音発生防止効果が十分に得られなくなる。またＲａが１５μｍを超えるマット面やＲｓｍが１００μｍ未満のマット面は、製造するのが難しく生産性が悪くなる。中でも、マット面（６）の算術平均粗さＲａは１．０〜１０μｍの範囲に設定されるのが好ましく、またマット面（６）の凹凸の平均間隔Ｒｓｍは１３０〜２５０μｍの範囲に設定されるのが好ましい。
【００３９】
前記マット面（６）の断面形状としては、例えば略半円弧状、扁平曲線状等が挙げられるが、特にこれらに限定されるものではない。即ち、Ｒａ：０．８〜１５μｍ、Ｒｓｍ：１００〜３００μｍの条件を満たす限り、前記マット面（６）の断面形状はどのような形状であっても良い。
【００４０】
前記マット面（６）の形成手法は特に限定されない。例えば、表面にエンボスロールを用いて凹凸を転写することによりマット面を形成せしめても良いし、或いは構成樹脂への微粒子の添加含有によって表面に粒子隆起によるマット面を形成せしめても良いが、特にこれらの手法に限定されるものではない。
【００４１】
また、この発明では、前記光拡散板（３）の前面（３ｂ）に断面形状が略半円形状である略半円凸部（７）が複数個突設された構成が採用されるが、隣り合う略半円凸部（７）同士のピッチ間隔（Ｐ）は１０〜５００μｍに設定され、前記略半円凸部（７）の高さ（Ｈ）は３〜５００μｍに設定され、前記ピッチ間隔（Ｐ）に対する高さ（Ｈ）の比率（Ｈ／Ｐ）は０．２〜０．８に設定されている必要がある。このような範囲に設定することにより、出射光の輝度を十分に向上させることができる。ピッチ間隔（Ｐ）が１０μｍ未満では精度良く形状加工するのが困難となり、ピッチ間隔（Ｐ）が５００μｍを超えると略半円凸部（７）の形状が筋のように視認されるので問題である。また、高さ（Ｈ）が３μｍ未満では光拡散板に略半円凸部（７）を形成せしめた際に該板自身の熱で該凸部（７）形状が溶融され易くて所望の形状を形成し難いし、高さ（Ｈ）が５００μｍを超えると例えば光拡散板に略半円凸部（７）の形状を転写する型の形状精度が悪くなる。また、前記比率（Ｈ／Ｐ）が０．２未満では輝度ムラ抑制効果が十分ではなく、前記比率（Ｈ／Ｐ）が０．８を超えるものでは精度良く形状加工するのが困難となる。中でも、隣り合う略半円凸部（７）同士のピッチ間隔（Ｐ）は５０〜３００μｍに設定されるのが好ましい。また、前記略半円凸部（７）の高さ（Ｈ）は２５〜２５０μｍに設定されるのが好ましい。また、前記ピッチ間隔（Ｐ）に対する高さ（Ｈ）の比率（Ｈ／Ｐ）は０．２〜０．７５に設定されるのが好ましい。
【００４２】
前記略半円凸部（７）の形成手法としては、特に限定されるものではないが、例えば、金型による熱転写法、射出成形法、切削法、異形押出成形法、彫刻ロールによる溶融押出転写成形法等が挙げられる。
【００４３】
前記光拡散板（３）の厚さ（Ｓ）は、特に限定されるものではないが、１．０〜５．０ｍｍの範囲に設定されるのが好ましい。
【００４４】
また、前記光拡散板（３）の全光線透過率は５５〜８５％の範囲に設定されているのが好ましい。このような範囲に設定すれば、十分な輝度が得られると共に、前述した相乗効果による輝度ムラ抑制効果も十分に得られるものとなる。このような全光線透過率は、特に限定されないが、例えば光拡散剤を添加することにより調整可能である。なお、前記全光線透過率は、ＪＩＳ  Ｋ７３６１−１（１９９７年）に準拠して測定される全光線透過率であるが、測定の際には、前記光拡散板（３）の略半円凸部（７）が形成された前面（３ｂ）側を積分球に向けると共に、前記ピッチ間隔方向を左右側に向けて測定を行うものとする。
【００４５】
この発明において、前記光拡散板（３）としては、特に限定されるものではないが、透光性樹脂からなる単層板、透光性樹脂からなる基層の少なくとも片面に異種の透光性樹脂からなる１ないし複数の他層が積層された積層板等が用いられる。
【００４６】
前記透光性樹脂としては、例えば、アクリル系樹脂、スチレン系樹脂、ポリカーボネート、ポリエチレン、ポリプロピレン、環状ポリオレフィン、環状オレフィン共重合体、ポリエチレンテレフタレート、ＭＳ樹脂（メタクリル酸メチル−スチレン共重合体樹脂）、ＡＢＳ樹脂（アクリロニトリル−ブタジエン−スチレン共重合体樹脂）、ＡＳ樹脂（アクリロニトリル−スチレン共重合体樹脂）等が挙げられる。
【００４７】
前記光拡散板（３）には、必要に応じて光拡散剤（光拡散粒子）を含有せしめる。この光拡散剤としては、光拡散板（３）を構成する透光性樹脂と屈折率が相違する粒子であって透過光を拡散し得るものであれば特に限定されずどのようなものでも使用できる。無機系の光拡散剤としては、特に限定されないが、例えば炭酸カルシウム、硫酸バリウム、酸化チタン、水酸化アルミニウム、シリカ、硝子、タルク、マイカ、ホワイトカーボン、酸化マグネシウム、酸化亜鉛等が挙げられ、これらは脂肪酸等で表面処理が施されたものであっても良い。また、有機系の光拡散剤としては、特に限定されないが、例えばスチレン系重合体粒子、アクリル系重合体粒子、シロキサン系重合体粒子等が挙げられ、中でも、重量平均分子量が５０万〜５００万の高分子量重合体粒子や、アセトンに溶解させたときのゲル分率が１０質量％以上である架橋重合体粒子が好適に用いられる。前記光拡散剤としては、上記例示したもの等の１種を用いても良いし、或いはこれらの２種以上を混合して用いても良い。
【００４８】
また、前記透光性樹脂の屈折率と前記光拡散剤の屈折率の差の絶対値は０．０２以上であるのが光拡散性の観点から好ましく、前記絶対値は０．１３以下であるのが光透過性の観点から好ましい。即ち、前記透光性樹脂の屈折率と前記光拡散剤の屈折率の差の絶対値は０．０２〜０．１３の範囲であるのが好ましい。
【００４９】
前記光拡散板（３）には、例えば紫外線吸収剤、熱安定剤、酸化防止剤、耐候剤、光安定剤、蛍光増白剤、加工安定剤等の各種添加剤を添加含有せしめても良い。なお、紫外線吸収剤を添加する場合には、前記透光性樹脂１００質量部に対して紫外線吸収剤を０．１〜３質量部添加するのが好ましい。このような範囲に設定することで、紫外線吸収剤の表面へのブリードを抑制できて外観を良好に維持できる。さらに熱安定剤も添加する場合には、前記透光性樹脂中の紫外線吸収剤１質量部に対して熱安定剤２質量部以下とするのが好ましく、中でも前記透光性樹脂中の紫外線吸収剤１質量部に対して熱安定剤を０．０１〜１質量部添加するのが特に好ましい。
【００５０】
前記光源（２）としては、特に限定されるものではないが、例えば蛍光管、ハロゲンランプ、タングステンランプ等の線状光源の他、発光ダイオード等の点状光源などが挙げられる。
【００５１】
また、隣り合う光源（２）（２）同士の間隔（Ｌ）は、省電力化の観点から、１０ｍｍ以上に設定されるのが好ましく、また前記光拡散板（３）と前記光源（２）との距離（ｄ）は、薄型化の観点から、５０ｍｍ以下に設定されるのが好ましい。また、ｄ：Ｌは１：５〜５：１であるのが好ましい。中でも、前記隣り合う光源（２）（２）同士の間隔（Ｌ）は、１０〜１００ｍｍに設定されるのがより好ましい。また、前記光拡散板（３）と前記光源（２）との距離（ｄ）は、１０〜５０ｍｍに設定されるのが特に好ましい。
【００５２】
なお、上記実施形態では、光拡散板（３）の略半円凸部（７）は、その表面に平行な一方向に沿って延ばされたシリンドリカルレンズ形状の凸条部（８）で形成されている（１次元タイプ）（図２参照）が、特にこのような構成に限定されるものではなく、例えば光拡散板の略半円凸部（７）は、その表面に平行な異なる二方向（例えば互いに直交する二方向）に沿って延ばされたシリンドリカルレンズ形状の凸条部（８）で形成されていても良い（即ち２次元タイプであっても良い）。
【００５３】
また、上記実施形態では、略半円凸部（７）は、シリンドリカルレンズ形状の凸条部（略半円柱形状の凸条部）（８）からなる構成（図２参照）であるが、特にこのような構成に限定されるものではなく、例えば、長さ方向（Ｎ）に連続しない多数個の略半円凸部（７）が互いに離間した状態で長さ方向（Ｎ）に沿って配列された構成を採用することもできる。
【００５４】
また、上記実施形態では、略半円凸部（７）の表面は、断面半円弧状に形成されているが、特にこのような形状に限定されるものではなく、例えば、図７に示すように、円柱体をその軸線を含まない平面で切ったうちのいずれか一方の部材に相当する形状であっても良いし、或いは断面半楕円弧状、断面扁平湾曲線状等の形状に形成されていても良く、前記「略半円凸部」の語は、このような形状の凸部をも含む意味で用いている。
【００５５】
また、上記実施形態では、隣り合う略半円凸部（７）間には平坦面部（９）を有するように構成されているが、特にこのような構成に限定されるものではなく、例えば図６に示すように隣り合う略半円凸部（７）間に平坦面部が形成されていない連続した構成を採用しても良い。また、隣り合う略半円凸部（７）間に平坦面部が形成されていない連続した構成を採用する場合において、隣り合う略半円凸部（７）間の略Ｖ字状の溝の断面形状については、前記輝度ムラ抑制効果を阻害しない範囲であれば、例えば半径５μｍ程度のＲ形状（円弧形状）になっていても良い。なお、隣り合う略半円凸部（７）間に平坦面部（９）が形成された構成を採用する場合において、該平坦面部（９）の溝幅（Ｅ）は、Ｅ／Ｐの値が０．１未満になるように設定されるのが好ましい。
【００５６】
また、上記実施形態では、図３に示すように、略半円凸部（７）の断面形状は、該円の中心を通る法線（水平面に対する垂直線）に対して左右線対称の断面形状に構成されているが、特にこのような構成に限定されるものではなく、前記比率Ｈ／Ｐが０．１〜０．８の条件を満たしていれば、例えば左側の円弧が右側の円弧よりも前面側に膨らんだ非線対称の断面形状に形成されていても良いし、或いは右側の円弧が左側の円弧よりも前面側に膨らんだ非線対称の断面形状に形成されていても良い。
【００５７】
また、上記実施形態では、略半円凸部（７）は全てが同一形状及び同一大きさになるように構成されているが、特にこのような構成に限定されるものではなく、隣り合う略半円凸部（７）同士のピッチ間隔（Ｐ）、略半円凸部（７）の高さ（Ｈ）、ピッチ間隔（Ｐ）に対する高さ（Ｈ）の比率（Ｈ／Ｐ）等のうちの少なくともいずれか１つの要素についてその数値がばらついて異なるように構成されていても良い。例えば、図５に示すような構成を採用しても良い。
【００５８】
なお、この発明の効果を阻害しない範囲であれば、前記凹凸形状部（４）は、ピッチ間隔（Ｐ）が１０〜５００μｍに設定され、高さ（Ｈ）が３〜５００μｍに設定され、ピッチ間隔（Ｐ）に対する高さ（Ｈ）の比率（Ｈ／Ｐ）が０．２〜０．８に設定された略半円凸部（７）以外の他の略半円凸部を含んでなる構成であっても良い。
【００５９】
この発明に係る光拡散板（３）、面光源装置（１）及び液晶表示装置（２０）は、上記実施形態のものに特に限定されるものではなく、請求の範囲内であれば、その精神を逸脱するものでない限りいかなる設計的変更をも許容するものである。
【実施例】
【００６０】
次に、この発明の具体的実施例について説明するが、本発明はこれら実施例のものに特に限定されるものではない。
【００６１】
＜原材料＞
透光性樹脂Ａ：スチレン樹脂（東洋スチレン製「ＨＲＭ４０」、屈折率１．５９）
透光性樹脂Ｂ：ＭＳ樹脂（新日鐵化学製「ＭＳ２００ＮＴ」、屈折率１．５７、スチレン／メタクリル酸メチル＝８０質量部／２０質量部）
光拡散剤Ａ：ＰＭＭＡ架橋粒子（住友化学製「スミペックスＸＣ１Ａ」、屈折率１．４９、重量平均粒子径３５μｍ）
光拡散剤Ｂ：モメンティブ・パフォーマンス・マテリアルズ・ジャパン合同会社製の「トスパール１２０」（屈折率１．４９、重量平均粒子径２μｍ）。
【００６２】
光拡散剤マスターバッチＡ：透光性樹脂Ｂを７５．８質量部、光拡散剤Ａを２３．０質量部、紫外線吸収剤であるＬＡ−３１（旭電化工業株式会社製）を１．０質量部、熱安定剤であるスミライザーＧＰ（住友化学株式会社製）を０．２質量部ドライブレンドした後、このブレンド物を６５ｍｍ２軸押出機のホッパーに投入し、シリンダー内で溶融混合した後、ストランド状に押出してペレット化することにより得られたペレット状の光拡散剤マスターバッチＡ。なお、シリンダー内の温度は、ホッパーの下部：２００℃から押出ダイ付近：２５０℃と下流に向けて徐々に高温になるように設定して押出しを行った。
【００６３】
光拡散剤マスターバッチＢ：透光性樹脂Ｂを８６．０質量部、光拡散剤Ｂを１０．０質量部、紫外線吸収剤であるスミソーブ２００（住友化学株式会社製）を２．０質量部、熱安定剤であるスミライザーＧＰ（住友化学株式会社製）を２．０質量部ドライブレンドした後、このブレンド物を６５ｍｍ２軸押出機のホッパーに投入し、シリンダー内で溶融混合した後、ストランド状に押出してペレット化することにより得られたペレット状の光拡散剤マスターバッチＢ。なお、シリンダー内の温度は、ホッパーの下部：２００℃から押出ダイ付近：２５０℃と下流に向けて徐々に高温になるように設定して押出しを行った。
【００６４】
＜実施例１＞
透光性樹脂Ａ９７．５質量部、光拡散剤マスターバッチＢ２．５質量部をドライブレンドした後、シリンダー内の温度が１９０〜２５０℃の第１押出機で溶融混練して、フィードブロックに供給する。一方、透光性樹脂Ｂ６７．８質量部、光拡散剤マスターバッチＡを３２．２質量部をドライブレンドした後、シリンダー内の温度が１９０〜２５０℃の第２押出機で溶融混練して、フィードブロックに供給する。
【００６５】
前記第１押出機からフィードブロックに供給される樹脂が基材層となり、前記第２押出機からフィードブロックに供給される樹脂が背面層（背面側の表面）となるように押出樹脂温度２５０℃でマルチマニホールドダイより共押出成形を行い、ポリシングロールで挟圧と冷却を行うことによって、幅２３．５ｃｍ、厚さ１．５ｍｍの２層の積層板（基材層１．４３ｍｍ、背面層０．０７ｍｍ）からなる光拡散板（３）を作製した。
【００６６】
なお、前記成形時にポリシングロール３本のうちの中間ロールと下ロールのギャップを積層板の厚さ１．５ｍｍよりも大きく設定しているので、樹脂中に添加された光拡散剤粒子の隆起が許容されて（平滑化されることがなく）、前記背面層の全面がマット面（６）に形成されている、即ち光拡散板（３）の一方の面（背面）（３ａ）の全面がマット面（６）に形成されている。このマット面（６）の算術平均粗さＲａは１．１０μｍであり、マット面（６）の凹凸の平均間隔Ｒｓｍは２０２μｍであった。
【００６７】
また、ポリシングロール３本のうちの中間ロールの外周面に断面形状が半円形状である溝が多数本筋状に形成されているから、前記基材層の全面に断面形状が半円形状である略半円凸部（７）が多数個突設形成されている、即ち光拡散板（３）の他方の面（前面）（３ｂ）の全面にシリンドリカルレンズ形状の凸条部（８）が多数個突設形成されている（図２、３参照）。前記略半円凸部（７）の高さ（Ｈ）は３５．２μｍであり、隣り合う略半円凸部（７）同士のピッチ間隔（Ｐ）は１０２．４μｍであり、前記ピッチ間隔に対する高さの比率（Ｈ／Ｐ）は０．３４であった。
【００６８】
＜実施例２＞
透光性樹脂Ａ９７．５質量部、光拡散剤マスターバッチＢ２．５質量部をドライブレンドした後、シリンダー内の温度が１９０〜２５０℃の第１押出機で溶融混練して、フィードブロックに供給する。一方、透光性樹脂Ｂ６７．８質量部、光拡散剤マスターバッチＡを３２．２質量部をドライブレンドした後、シリンダー内の温度が１９０〜２５０℃の第２押出機で溶融混練して、フィードブロックに供給する。
【００６９】
前記第１押出機からフィードブロックに供給される樹脂が基材層となり、前記第２押出機からフィードブロックに供給される樹脂が背面層（背面側の表面）となるように押出樹脂温度２５０℃でマルチマニホールドダイより共押出成形を行い、ポリシングロールで挟圧と冷却を行うことによって、幅２２．８ｃｍ、厚さ１．４９ｍｍの２層の積層板（基材層１．４２ｍｍ、背面層０．０７ｍｍ）からなる光拡散板（３）を作製した。
【００７０】
なお、前記成形時にポリシングロール３本のうちの中間ロールと下ロールのギャップを積層板の厚さ１．４９ｍｍよりも大きく設定しているので、樹脂中に添加された光拡散剤粒子の隆起が許容されて（平滑化されることがなく）、前記背面層の全面がマット面（６）に形成されている、即ち光拡散板（３）の一方の面（背面）（３ａ）の全面がマット面（６）に形成されている。このマット面（６）の算術平均粗さＲａは１．２１μｍであり、マット面（６）の凹凸の平均間隔Ｒｓｍは２１０μｍであった。
【００７１】
また、ポリシングロール３本のうちの中間ロールの外周面に断面形状が半円形状である溝が多数本筋状に形成されているから、前記基材層の全面に断面形状が半円形状である略半円凸部（７）が多数個突設形成されている、即ち光拡散板（３）の他方の面（前面）（３ｂ）の全面にシリンドリカルレンズ形状の凸条部（８）が多数個突設形成されている（図２、３参照）。前記略半円凸部（７）の高さ（Ｈ）は４３．８μｍであり、隣り合う略半円凸部（７）同士のピッチ間隔（Ｐ）は１４９．６μｍであり、前記ピッチ間隔に対する高さの比率（Ｈ／Ｐ）は０．２９であった。
【００７２】
＜実施例３＞
透光性樹脂Ａ９７．５質量部、光拡散剤マスターバッチＢ２．５質量部をドライブレンドした後、シリンダー内の温度が１９０〜２５０℃の第１押出機で溶融混練して、フィードブロックに供給する。一方、透光性樹脂Ｂ６７．８質量部、光拡散剤マスターバッチＡを３２．２質量部をドライブレンドした後、シリンダー内の温度が１９０〜２５０℃の第２押出機で溶融混練して、フィードブロックに供給する。
【００７３】
前記第１押出機からフィードブロックに供給される樹脂が基材層となり、前記第２押出機からフィードブロックに供給される樹脂が背面層（背面側の表面）となるように押出樹脂温度２５０℃でマルチマニホールドダイより共押出成形を行い、ポリシングロールで挟圧と冷却を行うことによって、幅２３．６ｃｍ、厚さ１．５ｍｍの２層の積層板（基材層１．４５ｍｍ、背面層０．０５ｍｍ）からなる光拡散板（３）を作製した。
【００７４】
なお、前記成形時にポリシングロール３本のうちの中間ロールと下ロールのギャップを積層板の厚さ１．５ｍｍよりも大きく設定しているので、樹脂中に添加された光拡散剤粒子の隆起が許容されて（平滑化されることがなく）、前記背面層の全面がマット面（６）に形成されている、即ち光拡散板（３）の一方の面（背面）（３ａ）の全面がマット面（６）に形成されている。このマット面（６）の算術平均粗さＲａは１．２２μｍであり、マット面（６）の凹凸の平均間隔Ｒｓｍは２０５μｍであった。
【００７５】
また、ポリシングロール３本のうちの中間ロールの外周面に断面形状が半円形状である溝が多数本筋状に形成されているから、前記基材層の全面に断面形状が半円形状である略半円凸部（７）が多数個突設形成されている、即ち光拡散板（３）の他方の面（前面）（３ｂ）の全面にシリンドリカルレンズ形状の凸条部（８）が多数個突設形成されている（図６参照）。なお、図６に示すように、隣り合う略半円凸部（７）間に平坦面部が形成されていない連続した形状になっている。前記略半円凸部（７）の高さ（Ｈ）は６８．５μｍであり、隣り合う略半円凸部（７）同士のピッチ間隔（Ｐ）は２７９．６μｍであり、前記ピッチ間隔に対する高さの比率（Ｈ／Ｐ）は０．２４であった。
【００７６】
＜比較例１＞
透光性樹脂Ａ９７．５質量部、光拡散剤マスターバッチＢ２．５質量部をドライブレンドした後、シリンダー内の温度が１９０〜２５０℃の第１押出機で溶融混練して、フィードブロックに供給する。一方、透光性樹脂Ｂをシリンダー内の温度が１９０〜２５０℃の第２押出機で溶融混練して、フィードブロックに供給する。
【００７７】
前記第１押出機からフィードブロックに供給される樹脂が基材層となり、前記第２押出機からフィードブロックに供給される樹脂が背面層（背面側の表面）となるように押出樹脂温度２５０℃でマルチマニホールドダイより共押出成形を行い、ポリシングロールで挟圧と冷却を行うことによって、幅２３．０ｃｍ、厚さ１．５ｍｍの２層の積層板（基材層１．４３ｍｍ、背面層０．０７ｍｍ）からなる光拡散板（３）を作製した。
【００７８】
なお、前記成形時にポリシングロール３本のうちの中間ロールと下ロールのギャップを積層板の厚さ１．５ｍｍよりも大きく設定しているが、第２押出機に供給される透光性樹脂Ｂは光拡散剤を含有していないので、光拡散剤粒子の隆起が起こらず、前記背面層の全面は略平滑面になっている、即ち光拡散板（３）の一方の面（背面）（３ａ）の全面が略平滑面になっている。即ち、前記光拡散板の背面（３ａ）は、算術平均粗さＲａは０．１３μｍであり、凹凸の平均間隔Ｒｓｍは測定不可（Ｒｓｍが測定下限０．０４μｍよりも小さい）であった。
【００７９】
また、ポリシングロール３本のうちの中間ロールの外周面に断面形状が半円形状である溝が多数本筋状に形成されているから、前記基材層の全面に断面形状が半円形状である略半円凸部（７）が多数個突設形成されている、即ち光拡散板（３）の他方の面（前面）（３ｂ）の全面にシリンドリカルレンズ形状の凸条部（８）が多数個突設形成されている（図２、３参照）。前記略半円凸部（７）の高さ（Ｈ）は３７．４μｍであり、隣り合う略半円凸部（７）同士のピッチ間隔（Ｐ）は１０２．８μｍであり、前記ピッチ間隔に対する高さの比率（Ｈ／Ｐ）は０．３６であった。
【００８０】
＜比較例２＞
透光性樹脂Ａ９９．８質量部、光拡散剤Ｂ０．２質量部をドライブレンドした後、シリンダー内の温度が１９０〜２５０℃の第１押出機で溶融混練して、フィードブロックに供給する。一方、透光性樹脂Ｂをシリンダー内の温度が１９０〜２５０℃の第２押出機で溶融混練して、フィードブロックに供給する。
【００８１】
前記第１押出機からフィードブロックに供給される樹脂が基材層となり、前記第２押出機からフィードブロックに供給される樹脂が背面層（背面側の表面）となるように押出樹脂温度２５０℃でマルチマニホールドダイより共押出成形を行い、ポリシングロールで挟圧と冷却を行うことによって、幅２２．８ｃｍ、厚さ１．５ｍｍの２層の積層板（基材層１．４２ｍｍ、背面層０．０８ｍｍ）からなる光拡散板（３）を作製した。
【００８２】
なお、前記成形時にポリシングロール３本のうちの中間ロールと下ロールのギャップを積層板の厚さ１．５ｍｍよりも大きく設定しているが、第２押出機に供給される透光性樹脂Ｂは光拡散剤を含有していないので、光拡散剤粒子の隆起が起こらず、前記背面層の全面は略平滑面になっている、即ち光拡散板（３）の一方の面（背面）（３ａ）の全面が略平滑面になっている。即ち、前記光拡散板の背面（３ａ）は、算術平均粗さＲａは０．１１μｍであり、凹凸の平均間隔Ｒｓｍは測定不可（Ｒｓｍが測定下限０．０４μｍよりも小さい）であった。
【００８３】
また、ポリシングロール３本のうちの中間ロールの外周面に断面形状が半円形状である溝が多数本筋状に形成されているから、前記基材層の全面に断面形状が半円形状である略半円凸部（７）が多数個突設形成されている、即ち光拡散板（３）の他方の面（前面）（３ｂ）の全面にシリンドリカルレンズ形状の凸条部（８）が多数個突設形成されている（図２、３参照）。前記略半円凸部（７）の高さ（Ｈ）は４６．２μｍであり、隣り合う略半円凸部（７）同士のピッチ間隔（Ｐ）は１４９．６μｍであり、前記ピッチ間隔に対する高さの比率（Ｈ／Ｐ）は０．３１であった。
【００８４】
＜比較例３＞
透光性樹脂Ａ９９．８質量部、光拡散剤Ｂ０．２質量部をドライブレンドした後、シリンダー内の温度が１９０〜２５０℃の第１押出機で溶融混練して、フィードブロックに供給する。一方、透光性樹脂Ｂをシリンダー内の温度が１９０〜２５０℃の第２押出機で溶融混練して、フィードブロックに供給する。
【００８５】
前記第１押出機からフィードブロックに供給される樹脂が基材層となり、前記第２押出機からフィードブロックに供給される樹脂が背面層（背面側の表面）となるように押出樹脂温度２５０℃でマルチマニホールドダイより共押出成形を行い、ポリシングロールで挟圧と冷却を行うことによって、幅２３．０ｃｍ、厚さ１．５ｍｍの２層の積層板（基材層１．４３ｍｍ、背面層０．０７ｍｍ）からなる光拡散板（３）を作製した。
【００８６】
なお、前記成形時にポリシングロール３本のうちの中間ロールと下ロールのギャップを積層板の厚さ１．５ｍｍよりも大きく設定しているが、第２押出機に供給される透光性樹脂Ｂは光拡散剤を含有していないので、光拡散剤粒子の隆起が起こらず、前記背面層の全面は略平滑面になっている、即ち光拡散板（３）の一方の面（背面）（３ａ）の全面が略平滑面になっている。即ち、前記光拡散板の背面（３ａ）は、算術平均粗さＲａは０．０６μｍであり、凹凸の平均間隔Ｒｓｍは測定不可（Ｒｓｍが測定下限０．０４μｍよりも小さい）であった。
【００８７】
また、ポリシングロール３本全てがその外周面の表面は鏡面化されているので、光拡散板（３）の他方の面（前面）（３ｂ）の全面が平滑面である。即ち、光拡散板（３）の他方の面（前面）（３ｂ）には略半円凸部（７）は形成されていない。
【００８８】
＜比較例４＞
透光性樹脂Ａ９７．５質量部、光拡散剤マスターバッチＢ２．５質量部をドライブレンドした後、シリンダー内の温度が１９０〜２５０℃の第１押出機で溶融混練して、フィードブロックに供給する。一方、透光性樹脂Ｂ６７．８質量部、光拡散剤マスターバッチＡを３２．２質量部をドライブレンドした後、シリンダー内の温度が１９０〜２５０℃の第２押出機で溶融混練して、フィードブロックに供給する。
【００８９】
前記第１押出機からフィードブロックに供給される樹脂が基材層となり、前記第２押出機からフィードブロックに供給される樹脂が背面層（背面側の表面）となるように押出樹脂温度２５０℃でマルチマニホールドダイより共押出成形を行い、ポリシングロールで挟圧と冷却を行うことによって、幅２３．２ｃｍ、厚さ１．５ｍｍの２層の積層板（基材層１．４３ｍｍ、背面層０．０７ｍｍ）からなる光拡散板（３）を作製した。
【００９０】
なお、前記成形時にポリシングロール３本のうちの中間ロールと下ロールのギャップを積層板の厚さ１．５ｍｍよりも大きく設定しているので、樹脂中に添加された光拡散剤粒子の隆起が許容されて（平滑化されることがなく）、前記背面層の全面がマット面（６）に形成されている、即ち光拡散板（３）の一方の面（背面）（３ａ）の全面がマット面（６）に形成されている。このマット面（６）の算術平均粗さＲａは１．２３μｍであり、マット面（６）の凹凸の平均間隔Ｒｓｍは２０１μｍであった。
【００９１】
また、ポリシングロール３本のうちの中間ロールの外周面に断面形状が半円形状である溝が多数本筋状に形成されているから、前記基材層の全面に断面形状が半円形状である略半円凸部（７）が多数個突設形成されている、即ち光拡散板（３）の他方の面（前面）（３ｂ）の全面にシリンドリカルレンズ形状の凸条部（８）が多数個突設形成されている（図２、３参照）。前記略半円凸部（７）の高さ（Ｈ）は１０．０μｍであり、隣り合う略半円凸部（７）同士のピッチ間隔（Ｐ）は６２．８μｍであり、前記ピッチ間隔に対する高さの比率（Ｈ／Ｐ）は０．１６であった。
【００９２】
上記のようにして作製された各光拡散板について下記評価法に従い評価を行った。これらの結果を表１に示す。
【００９３】
【表１】
2008243637.tif 000003
【００９４】
＜全光線透過率測定法＞
ＪＩＳ  Ｋ７３６１−１（１９９７年）に準拠して、透過率計（村上色彩技術研究所製「ＨＲ−１００」）を用いて、光拡散板の全光線透過率（％）を測定した。なお、測定時、光拡散板の略半円凸部が形成された前面側を積分球側に向けると共に、ピッチ間隔方向を左右側に向けて測定を行った。
【００９５】
＜輝度均一度評価法＞
市販の２０インチ型の液晶テレビから液晶パネル、各種光学フィルム及び光拡散板を取り外した後、ポリカーボネート製ランプボックス（内部に複数本の蛍光管が相互に離間して配置されている）の縁枠部の前面に当接した状態に上記作製された光拡散板（実施例品・比較例品）を配置固定せしめてランプボックスの開放面を塞いだ。しかる後、この光拡散板をセットした状態でその輝度を輝度測定計（株式会社アイ・システム製「Ｅｙｅ  Ｓｃａｌｅ−３ＷＳ」）を用いて測定した。輝度最小値を「Ｃ１」とし輝度最大値を「Ｃ２」としたとき、
輝度均一度（％）＝（Ｃ１／Ｃ２）×１００
上記式で求められる値を輝度均一度（％）とした。
【００９６】
なお、前記輝度測定は、次のようにして行った。即ち、恒温恒湿（温度２５．０℃、湿度５０．０％）の暗室内の床面上に液晶テレビをその前面側を上面にして（背面が床面に当接するように）配置し、液晶テレビの前面の全面が写り込むように液晶テレビの上方位置にカメラを下向きに向けて配置した。この時、液晶テレビの前面からカメラまでの距離を６５．０ｃｍとし、輝度測定計の測定条件をＳＰＥＥＤ：１／５００、ＧＡＩＮ：１、絞り：１６に設定して、液晶テレビの前面の中央部を中心とした６０ｍｍ×６０ｍｍの範囲を測定スポットに指定して各測定スポットでの輝度を測定し、これら測定値のうちの輝度最小値と輝度最大値から輝度均一度（％）を求めた。
【００９７】
前記市販の２０インチ型の液晶テレビは、光源数が１２本、隣り合う光源同士の間隔（Ｌ）が２６．０ｍｍ、光源の直径が４．０ｍｍ、光拡散板と光源との距離（ｄ）が１２．０ｍｍ、光源と反射板（ランプボックス底面）との距離（ｆ）が１．０ｍｍであった（図１参照）。
【００９８】
＜光拡散板の拡散率Ｄの測定法＞
自動変角光度計（村上色彩技術研究所製「ＧＰ２３０」）を用いて光拡散板（実施例品・比較例品）に指定角度で光を入射させた場合に透過光の強度分布がどのように変化するのかを測定して拡散率Ｄ（％）を求めた。光拡散板の背面を光源（出射光）側に向け、光拡散板の前面を積分球側に向け、略円形凸部のピッチ（間隔）方向を左右側に配置して測定を行った。測定条件は、光束絞り：１．７ｍｍφ、出射光の強度と受光の感度は一定の状態とし、光の入射角度を０度とした。
【００９９】
＜不快音発生（音鳴り）防止性評価法＞
前記輝度均一度評価法で用いたのと同一の市販の２０インチ型の液晶テレビの液晶パネル及び光拡散板を取り外した後、ポリカーボネート製ランプボックス（内部に複数本の蛍光管が相互に離間して配置されている）の縁枠部の前面に当接した状態に上記作製された光拡散板（実施例品・比較例品）を配置固定せしめてランプボックスの開放面を塞いだ。しかる後、このランプボックスに液晶パネルを再セットして液晶テレビを再構成し、この液晶テレビを両手で把持して通常の垂直支持状態を維持しつつ１分間で１８０回程度前後方向に揺さぶり、不快音の発生の有無を調べた。不快音の発生のなかったものを「○」とし、不快音の発生が若干あったものを「△」とし、不快音の発生が顕著に多くあったものを「×」とした。
【０１００】
＜算術平均粗さＲａ測定法＞
ＪＩＳ  Ｂ０６０１−２００１に準拠して算術平均粗さＲａを測定した。即ち、表面粗さ計（Ｍｉｔｕｔｏｙｏ製「ＳＪ−２０１Ｐ」）を用いて光拡散板のマット面の算術平均粗さＲａを測定した。表面粗さ計の測定条件は、カットオフ値：２．５×５、測定レンジ：オートに設定した。
【０１０１】
＜凹凸の平均間隔Ｒｓｍ測定法＞
ＪＩＳ  Ｂ０６０１−２００１に準拠して凹凸の平均間隔Ｒｓｍを測定した。即ち、表面粗さ計（Ｍｉｔｕｔｏｙｏ製「ＳＪ−２０１Ｐ」）を用いて光拡散板のマット面の凹凸の平均間隔Ｒｓｍを測定した。表面粗さ計の測定条件は、カットオフ値：２．５×５、測定レンジ：オートに設定した。
【０１０２】
表から明らかなように、この発明の実施例１〜３の光拡散板を用いて構成された面光源装置及び液晶表示装置は、不快音の発生を十分に抑制することができた。
【０１０３】
これに対し、この発明の範囲を逸脱する比較例１〜３では、不快音の発生を防止することができなかった。また、Ｈ／Ｐがこの発明の規定範囲を下回る比較例４では、輝度ムラ抑制効果が十分ではなかった。
【産業上の利用可能性】
【０１０４】
この発明の光拡散板は、面光源装置用の光拡散板として好適に用いられるが、特にこのような用途に限定されるものではない。また、この発明の面光源装置は、液晶表示装置用のバックライトとして好適に用いられるが、特にこのような用途に限定されるものではない。
【図面の簡単な説明】
【０１０５】
【図１】この発明に係る液晶表示装置の一実施形態を示す模式図である。
【図２】この発明に係る光拡散板の一実施形態を示す模式的斜視図である。
【図３】図２の光拡散板の模式的断面図である。
【図４】この発明の光拡散板の他の実施形態を示す模式的断面図である。
【図５】この発明の光拡散板のさらに他の実施形態を示す模式的断面図である。
【図６】この発明の光拡散板のさらに他の実施形態を示す模式的断面図である。
【図７】この発明の光拡散板のさらに他の実施形態を示す模式的断面図である。
【符号の説明】
【０１０６】
１…面光源装置
２…光源
３…光拡散板
３ａ…背面（一方の面）
３ｂ…前面（他方の面）
５…ランプボックス
６…マット面
７…略半円凸部
８…シリンドリカルレンズ（凸条部）
１０…液晶パネル
２０…液晶表示装置
３１…縁枠部（側面板）
３１ａ…前面（側面板の前面側端面）
Ｈ…略半円凸部の高さ
Ｐ…隣り合う略半円凸部のピッチ間隔
【図１】
2008243637.tif 000004
【図２】
2008243637.tif 000005
【図３】
2008243637.tif 000006
【図４】
2008243637.tif 000007
【図５】
2008243637.tif 000008
【図６】
2008243637.tif 000009
【図７】
2008243637.tif 000010